(57)【要約】導体層と絶縁フィルムとの密着性に優れ、導体層をパターニングした後の絶縁フィルムの光線透過率が非常に高く且つ無色であり、ファインピッチの配線パターニングも可能で、且つ引張強度および耐折性などの特性に優れた電子部品実装用積層フィルム及び電子部品実装用フィルムキャリアテープを提供する。導体層１１上に絶縁フィルム１２が設けられた電子部品実装用積層フィルム２０であって、前記導体層１１が、３μｍ以上の長径長さを有する柱状の銅結晶粒子を含み、厚さ１５μｍ以下、２５℃における伸び率５％以上の電解銅箔からなり、前記絶縁フィルム１２が、６７％を超え９５％以下の光線透過率を有すると共に実質的に無色であるポリイミド層からなる。
2008149772.tif 000002
【特許請求の範囲】
【請求項１】
導体層上に絶縁フィルムが設けられた電子部品実装用積層フィルムであって、前記導体層が、３μｍ以上の長径長さを有する柱状の銅結晶粒子を含み、厚さ１５μｍ以下、２５℃における伸び率５％以上の電解銅箔からなり、前記絶縁フィルムが、６７％を超え９５％以下の光線透過率を有すると共に実質的に無色であるポリイミド層からなることを特徴とする電子部品実装用積層フィルム。
【請求項２】
請求項１記載の電子部品実装用積層フィルムにおいて、前記電解銅箔を形成する柱状の銅結晶粒子の少なくとも一部が、当該電解銅箔の厚さと同じ或いは電解銅箔の厚さよりも長い長径を有することを特徴とする電子部品実装用積層フィルム。
【請求項３】
請求項１又は２に記載の電子部品実装用積層フィルムにおいて、前記電解銅箔の断面における銅結晶粒子の少なくとも５０％（面積比率）が、当該電解銅箔の厚さと同じ或いは電解銅箔の厚さよりも長い長径を有する銅結晶粒子であることを特徴とする電子部品実装用積層フィルム。
【請求項４】
請求項１〜３の何れか１項に記載の電子部品実装用積層フィルムにおいて、前記電解銅箔が、２５℃における引張強度が３３ｋｇｆ／ｍｍ２以上であり、かつ大気中で１８０℃に６０分間加熱した後の引張強度が３０ｋｇｆ／ｍｍ２以上であることを特徴とする電子部品実装用積層フィルム。
【請求項５】
請求項１〜４の何れか１項に記載の電子部品実装用積層フィルムにおいて、前記電解銅箔が、大気中で１８０℃に６０分間加熱した後の伸び率が８％以上であることを特徴とする電子部品実装用積層フィルム。
【請求項６】
請求項１〜５の何れか１項に記載の電子部品実装用積層フィルムにおいて、前記電解銅箔の前記ポリイミド層が積層される側の表面の表面粗度（Ｒｚ）が５μｍ以下であることを特徴とする電子部品実装用積層フィルム。
【請求項７】
請求項１〜６の何れか１項に記載の電子部品実装用積層フィルムにおいて、前記ポリイミド層のＹＩ値が１５％以下であることを特徴とする電子部品実装用積層フィルム。
【請求項８】
請求項１〜７の何れか１項に記載の電子部品実装用積層フィルムにおいて、前記ポリイミド層が、前記電解銅箔上へポリイミド前駆体又はポリイミド溶液を塗布し加熱硬化させることにより形成されたものであることを特徴とする電子部品実装用積層フィルム。
【請求項９】
請求項１〜８の何れか１項に記載の電子部品実装用積層フィルムを用いて形成されたことを特徴とする電子部品実装用フィルムキャリアテープ。
【請求項１０】
請求項９に記載の電子部品実装用フィルムキャリアテープにおいて、前記導体層がパターニングされた配線パターンを具備し、パターニングにより前記導体層が除去された部分のポリイミド層が６７％を超え９５％以下の光線透過率を有すると共に実質的に無色であることを特徴とする電子部品実装用フィルムキャリアテープ。
【請求項１１】
請求項１０に記載の電子部品実装用フィルムキャリアテープにおいて、前記パターニングにより前記導体層が除去された部分のポリイミド層のＹＩ値が１５％以下であることを特徴とする電子部品実装用フィルムキャリアテープ。
【請求項１２】
請求項９〜１１の何れか１項に記載の電子部品実装用フィルムキャリアテープにおいて、前記パターニングにより前記導体層が除去された部分のポリイミド層の露出面の表面粗度（Ｒｚ）が５μｍ以下であることを特徴とする電子部品実装用フィルムキャリアテープ。
【請求項１３】
請求項９〜１２の何れか１項に記載の電子部品実装用フィルムキャリアテープに、前記パターニングにより前記導体層が除去された部分のポリイミド層に相対向する受光面を有する撮像素子を実装したことを特徴とする半導体装置。
【発明の詳細な説明】
【技術分野】
【０００１】
本発明は、ＣＣＤ（Charge  Coupled  Device)のような撮像素子を実装できるＣＯＦフィルムキャリアテープなどに好適な電子部品実装用積層フィルム及び電子部品実装用フィルムキャリアテープ並びに撮像素子を実装した半導体装置に関する。
【背景技術】
【０００２】
周知の通り、電子機器を駆動させるための電子部品は、一般に、絶縁フィルムと、この絶縁フィルム表面に形成された配線パターンからなる配線基板に実装された状態で電子機器に組み込まれる。この配線基板は、例えば、絶縁フィルムの表面に銅箔などの導電性金属箔を配置し、フォトリソグラフィー法により導電性金属箔を選択的にエッチングすることにより形成することができる。ここで導電性金属箔として使用される銅箔には圧延銅箔と電解銅箔とがあるが、圧延銅箔は電解銅箔よりも高価であるなどの理由で、導電性金属箔としては通常は電解銅箔が使用されている。【０００３】
電解銅箔は、回転ドラム状の陰極と、この陰極に沿って形成された陽極との間に銅を含有する電解液を流して電極間に電圧を印加して、回転ドラム状の陰極表面に銅を析出させることにより製造されている。【０００４】
上記のようにして電解銅箔を製造する際に陰極として使用される回転ドラムの表面は例えばチタンで形成されており、その表面が鏡面になるように研磨されている。従って、この回転ドラム状の陰極表面に析出される銅の析出開始面は、回転ドラム状陰極の表面状態が転写されて鏡面となり非常に表面粗度（Ｒｚ）が低く、通常はシャイニー面（Ｓ面）と呼ばれている。一方、銅が析出している面は、電解液から銅が析出して銅結晶が成長するために、一般にはＳ面よりも表面粗度（Ｒｚ）が高く、シャイニー面（Ｓ面）に対してマット面（Ｍ面）と呼ばれている。【０００５】
配線基板を製造する際には、一般に電解銅箔のＭ面と絶縁フィルムの表面が対面するように電解銅箔を配置して、電解銅箔と絶縁フィルムとを積層して基材フィルムを製造し、この基材フィルムを形成する電解銅箔のＳ面の表面に感光性樹脂層を形成し、この感光性樹脂層を露光・現像して感光性樹脂の硬化体からなるパターンを形成し、このパターンをマスキング材として電解銅箔を選択的にエッチングして配線パターンを形成する。【０００６】
上記のようにして形成される配線基板は、絶縁フィルムと、この絶縁フィルム上に形成される配線パターンとの密着性が高いことが望ましく、この絶縁フィルムと配線パターンとの密着性は、配線パターンを形成する電解銅箔のＭ面の表面粗度に依存することから、電解銅箔のＭ面はある程度表面粗度が高いことが望ましいとされていた。このため製造された電解銅箔のＭ面の表面粗度を高くするために、こぶ付け処理などの粗化処理を行って、電解銅箔のＭ面の表面粗度を上げて絶縁フィルムとの密着性を向上させるといった処理も行われていた。【０００７】
上記のように電解銅箔のＭ面の表面を粗面化することは、形成された配線パターンと絶縁フィルムとの密着性を向上させる上では大変好ましいが、電解銅箔を選択的にエッチングして配線パターンを形成する際には、表面粗度の高いＭ面が必ずしも有利であるとは限らない。例えば、ピッチ幅の狭い非常にファインな配線パターンを形成しようとする場合、使用する電解銅箔の厚さは、形成しようとする配線の幅よりも厚くすることはできないので、配線パターンを形成するためのエッチング時間を短くする必要があるが、Ｍ面の表面粗度が高いと絶縁フィルム内に埋没している銅の量も多くなり、短時間のエッチングでは絶縁フィルム内に埋没している銅を完全に除去することができにくくなり、また埋没している銅を完全に除去しようとすると、形成される配線パターンが過度にエッチングされて細くなってしまうなどの問題が生じやすい。【０００８】
ところで、上記のような電解銅箔を用いて形成する場合、使用される電解銅箔としては、形成しようとする配線パターンの最細の線幅と同等もしくは線幅よりも薄い電解銅箔を使用する必要があり、例えば一般的にファインピッチのプリント配線基板であるとされているインナーリードの配線ピッチ幅が７０μｍ（インナーリード幅が通常は３５μｍ程度）のプリント配線基板を製造する際には３５〜４０μｍの電解銅箔が使用されている。【０００９】
しかしながら、最近では電子部品がさらに高密度になってきており、このような電子部品の実装に使用されるプリント配線基板に形成される配線パターンもさらに細線化する必要がある。【００１０】
ところが、上述のような電解銅箔を使用した製造方法で製造可能なプリント配線基板の配線ピッチ幅は４０μｍが限界であり、これよりも配線ピッチ幅が狭いプリント配線基板を製造するには従来のプリント配線基板の製造方法をそのまま採用することはできず、エッチング条件、使用する電解銅箔の特性など配線パターンを形成する全条件を新たに設定することが必要である。【００１１】
例えば、絶縁フィルムの表面に配線パターンを形成する場合、配線ピッチ幅が４０μｍ未満で配線パターンを形成しようとする場合には、使用する電解銅箔は形成する配線幅よりも薄いものを使用する必要があり、このときの電解銅箔のＭ面の表面粗度は、使用する電解銅箔の厚さと比較して大きな値になる。このため絶縁フィルム表面に埋没している電解銅箔のＭ面の突起をエッチングにより完全に除去するためにエッチング液との接触時間を長くすると、形成した配線がエッチング液によって侵食されてやせ細ってしまうなどの問題が生じ、予定しているようなファインピッチの配線パターンを形成できない。このように配線ピッチ幅が４０μｍ未満であるプリント配線基板を製造するには、使用する電解銅箔、エッチング方法などを新たに選定しなおす必要がある。【００１２】
このような状況下に、配線ピッチ幅が４０μｍ未満の配線パターンを形成可能な電解銅箔として、例えば、特開平９−１４３７８５号公報（特許文献１）、特開２００４−１６２１４４号公報（特許文献２）、特開２００４−３５９１８号公報（特許文献３）、ＷＯ２００３／０９６７７６号公報（特許文献４）、特開２００４−１０７７８６号公報（特許文献５）、特開２００４−１３７５８８号公報（特許文献６）、特開２００４−２６３２８９号公報（特許文献７）、特開２００５−１５０２６５号公報（特許文献８）などに記載されているような低プロファイル電解銅箔が提案されている。この低プロファイル電解銅箔は、銅が溶解されている電解液に種々の添加剤を加えて、形成される電解銅箔のＭ面の表面粗度（Ｒｚ）を低くしたものであり、添加剤の種類によっては、得られる電解銅箔のＭ面の表面粗度（Ｒｚ）を、Ｓ面の表面粗度（Ｒｚ）よりも低くすることも可能になる。このようにして形成された低プロファイル電解銅箔は、銅を析出させる銅電解液中に種々の添加物を配合して、銅が析出する際に錯体を形成させて析出銅の粒子径を小さくして、得られる電解銅箔の表面のプロファイルを低く抑えようとするものである。【００１３】
しかしながら、上記の特許文献に記載されているような低プロファイル電解銅箔は、形成されている銅の結晶粒子径が小さいために、電解銅箔自体の引張り強度などの機械的特性が低くなりやすい。【００１４】
例えば液晶表示装置、プラズマ表示装置のようなフラットパネルディスプレイを駆動させる電子部品が実装されたフレキシブルプリント配線基板では、フラットパネルの裏面側に硬質の回路基板を配置して、この硬質回路基板と、フラットパネルに形成された透明電極とを、電子部品が実装されたプリント配線基板を折り曲げて使用して接続している。このように折り曲げて使用されるプリント配線基板には、折り曲げ部分に非常に大きな曲げ応力がかかり、機械的特性の低い電解銅箔から形成された配線では、こうした大きな曲げ応力に抗し得ないことがある。【００１５】
殊に最近では地上デジタル放送へのシフトに伴い、ハイビジョン映像の導入によってフラットディスプレイパネルが大型化している。こうしてフラットディスプレイパネルは次第に大型化しているが、このようなフラットディスプレイパネルを駆動させる電子部品は小型化し、しかも高密度化しており、一つの電子部品で駆動させるチャンネル数は増加している。例えば、１２８０×１０２４画素の液晶表示装置を駆動させるために、現在使用されている液晶表示装置では、液晶表示装置のソース側に、１電子部品当たりの有効チャンネル数が４８０チャンネルの電子部品を８個配置してこの液晶表示装置を駆動させているが、液晶表示装置の普及のためのコスト削減の一環として、１電子部品当たりの有効チャンネル数を多くして配置する電子部品数を減らす試みがなされている。【００１６】
このように小型化されると共に１電子部品当たりの有効チャンネル数が多い電子部品を実装するプリント配線基板では、電子部品を実装するインナーリードの配線ピッチ幅が４０μｍを下回り、インナーリードのリード幅は２０μｍ程度以下に細線化することが必要となると考えられている。【００１７】
このように細線化された配線パターンを形成するためには、当然に配線ピッチ幅が７０μｍ程度であったときに使用されていた電解銅箔を使用することはできず、上述のような低プロファイル電解銅箔を使用しなければ配線ピッチ幅が４０μｍ未満の配線パターンを形成することはできない。【００１８】
ところが、上記のような低プロファイル電解銅箔から形成された配線は、銅結晶粒子が小さいために、プリント配線基板を折り曲げて使用すると、この折り曲げ部分の配線が破断することが多いという問題がある。このような低プロファイル電解銅箔から形成された配線が折り曲げ部分で破断しないように、例えば、低プロファイル電解銅箔のＭ面を粗化処理して絶縁フィルムとの密着性を上げて絶縁フィルムと共同して折り曲げ部分による断線を防止するなどの手段で対応することも可能ではあるが、上記の低プロファイル電解銅箔のように非常にファインピッチの配線パターンを形成することができると共に、電解銅箔自体が上記のような曲げ応力に抗し得る機械的強度を有していれば、プリント配線基板を折り曲げて使用するなど過酷な使用環境においても配線自体の強度が高くなることから、さらなる細線化も可能になる。【００１９】
一方、電子部品の小型化に伴い、ＣＣＤ撮像素子などをプリント配線基板に直接実装する試みがなされており、このようなプリント配線基板には無色透明なセラミック基板などが用いられている（特許文献９、１０など参照）が、フレキシブルなプリント配線基板への直接実装は現在実現されていない。これは、フレキシブル配線基板に用いられているポリイミドは茶色乃至黄色を帯びており、撮像する光線を透過させるのに不向きであるからである。また、無色透明なポリイミドフィルムについての提案が種々あるが（特許文献１１〜１３など参照）、上述した電解銅箔と密着性よく積層し、且つ積層した後、電解銅箔をエッチングによりパターニングした後の透明性を保持することが困難であるなどの問題もあり、実際に実現されていない。一方、ポリイミド以外の透明樹脂基板が種々提案されているが、実装時の耐熱性の問題で、ファインピッチの共晶ボンディングなどが実現されていないのが実情である。【００２０】
【特許文献１】特開平９−１４３７８５号公報
【特許文献２】特開２００４−１６２１４４号公報
【特許文献３】特開２００４−３５９１８号公報
【特許文献４】ＷＯ２００３／０９６７７６号公報
【特許文献５】特開２００４−１０７７８６号公報
【特許文献６】特開２００４−１３７５８８号公報
【特許文献７】特開２００４−２６３２８９号公報
【特許文献８】特開２００５−１５０２６５号公報
【特許文献９】特開２００５−３９２２７号公報
【特許文献１０】特開２００６−６６８１４号公報
【特許文献１１】特開平５−３０１９５８号公報
【特許文献１２】特開平９−３２８５４５号公報
【特許文献１３】特開２００６−１９９９４５号公報
【発明の開示】
【発明が解決しようとする課題】
【００２１】
本発明は、導体層と絶縁フィルムとの密着性に優れ、導体層をパターニングした後の絶縁フィルムの光線透過率が非常に高く且つ無色であり、ファインピッチの配線パターニングも可能で、且つ引張強度および耐折性などの特性に優れた電子部品実装用積層フィルム及び電子部品実装用フィルムキャリアテープを提供することを目的とする。【００２２】
また、本発明は、電子部品実装用フィルムキャリアテープにＣＣＤなどの撮像素子を直接実装した半導体装置を提供することを目的とする。
【課題を解決するための手段】
【００２３】
本発明の第１の態様は、導体層上に絶縁フィルムが設けられた電子部品実装用積層フィルムであって、前記導体層が、３μｍ以上の長径長さを有する柱状の銅結晶粒子を含み、厚さ１５μｍ以下、２５℃における伸び率５％以上の電解銅箔からなり、前記絶縁フィルムが、６７％を超え９５％以下の光線透過率を有すると共に実質的に無色であるポリイミド層からなることを特徴とする電子部品実装用積層フィルムにある。【００２４】
本発明の第２の態様は、第１の態様に記載の電子部品実装用積層フィルムにおいて、前記電解銅箔を形成する柱状の銅結晶粒子の少なくとも一部が、当該電解銅箔の厚さと同じ或いは電解銅箔の厚さよりも長い長径を有することを特徴とする電子部品実装用積層フィルムにある。【００２５】
本発明の第３の態様は、第１又は２の態様に記載の電子部品実装用積層フィルムにおいて、前記電解銅箔の断面における銅結晶粒子の少なくとも５０％（面積比率）が、当該電解銅箔の厚さと同じ或いは電解銅箔の厚さよりも長い長径を有する銅結晶粒子であることを特徴とする電子部品実装用積層フィルムにある。【００２６】
本発明の第４の態様は、第１〜３の何れか一つの態様に記載の電子部品実装用積層フィルムにおいて、前記電解銅箔が、２５℃における引張強度が３３ｋｇｆ／ｍｍ２以上であり、かつ大気中で１８０℃に６０分間加熱した後の引張強度が３０ｋｇｆ／ｍｍ２以上であることを特徴とする電子部品実装用積層フィルムにある。【００２７】
本発明の第５の態様は、第１〜４の何れか一つの態様に記載の電子部品実装用積層フィルムにおいて、前記電解銅箔が、大気中で１８０℃に６０分間加熱した後の伸び率が８％以上であることを特徴とする電子部品実装用積層フィルムにある。【００２８】
本発明の第６の態様は、第１〜５の何れか一つの態様に記載の電子部品実装用積層フィルムにおいて、前記電解銅箔の前記ポリイミド層が積層される側の表面の表面粗度（Ｒｚ）が５μｍ以下であることを特徴とする電子部品実装用積層フィルムにある。【００２９】
本発明の第７の態様は、第１〜６の何れか一つの態様に記載の電子部品実装用積層フィルムにおいて、前記ポリイミド層のＹＩ値が１５％以下であることを特徴とする電子部品実装用積層フィルムにある。【００３０】
本発明の第８の態様は、第１〜７の何れか一つの態様に記載の電子部品実装用積層フィルムにおいて、前記ポリイミド層が、前記電解銅箔上へポリイミド前駆体又はポリイミド溶液を塗布し加熱硬化させることにより形成されたものであることを特徴とする電子部品実装用積層フィルムにある。【００３１】
本発明の第９の態様は、第１〜８の何れか一つの態様に記載の電子部品実装用積層フィルムを用いて形成されたことを特徴とする電子部品実装用フィルムキャリアテープにある。【００３２】
本発明の第１０の態様は、第９の態様に記載の電子部品実装用フィルムキャリアテープにおいて、前記導体層がパターニングされた配線パターンを具備し、パターニングにより前記導体層が除去された部分のポリイミド層が６７％を超え９５％以下の光線透過率を有すると共に実質的に無色であることを特徴とする電子部品実装用フィルムキャリアテープにある。【００３３】
本発明の第１１の態様は、第１０の態様に記載の電子部品実装用フィルムキャリアテープにおいて、前記パターニングにより前記導体層が除去された部分のポリイミド層のＹＩ値が１５％以下であることを特徴とする電子部品実装用フィルムキャリアテープにある。【００３４】
本発明の第１２の態様は、第９〜１１の何れか一つの態様に記載の電子部品実装用フィルムキャリアテープにおいて、前記パターニングにより前記導体層が除去された部分のポリイミド層の露出面の表面粗度（Ｒz）が５μｍ以下であることを特徴とする電子部品実装用フィルムキャリアテープにある。【００３５】
本発明の第１３の態様は、第９〜１２の何れか一つの態様に記載の電子部品実装用フィルムキャリアテープに、前記パターニングにより前記導体層が除去された部分のポリイミド層に相対向する受光面を有する撮像素子を実装したことを特徴とする半導体装置にある。
【発明の効果】
【００３６】
かかる本発明は、所定の大型の銅結晶粒子を有する電解銅箔から形成された導体層を有すると共に無色透明のポリイミド層を有するので、ポリイミド層の透明性が維持され且つ無色であるから、撮像素子を直接実装してもポリイミド層を介して撮像することができるものである。また、かかる積層フィルムは、非常に高い耐折性を有しており、屈曲半径０．８ｍｍ、屈曲角度±１３５度、屈曲速度１７５ｒｐｍ、印加荷重１００ｇｆ／１０ｍｍｗの条件で２５℃で測定したときに、少なくとも一部の配線パターンが断線に至るまでの耐折性が通常は１００回以上であるという効果を奏するものである。
【図面の簡単な説明】
【００３７】
【図１】本発明の一実施形態に係る電子部品実装用フィルムキャリアテープの平面図及び断面図である。
【図２】本発明の一実施形態に係る電子部品実装用フィルムキャリアテープに用いる電子部品実装用積層フィルムの一例を示す断面図である。
【図３】本発明の一実施形態に係る電子部品実装用フィルムキャリアテープに用いる電子部品実装用積層フィルムの製造方法の一例を示す断面図である。
【図４】本発明の一実施形態に係る電子部品実装用フィルムキャリアテープへの電子部品の実装した半導体装置の一例を示す断面図である。
【図５】本発明の電子部品実装用フィルムキャリアテープから絶縁層であるポリイミド層を溶解除去した配線パターンの断面の銅結晶粒子の例を示す電子顕微鏡写真およびそれをトレースした図である。
【図６】従来から使用されている電解銅箔を使用して形成した配線パターンの平面写真および断面写真である。
【符号の説明】
【００３８】
１０  電子部品実装用積層フィルム
１１  導体層
１２  絶縁層
２０  電子部品実装用フィルムキャリアテープ
２１  配線パターン
２２  スプロケットホール
２３  ソルダーレジスト層
【発明を実施するための最良の形態】
【００３９】
本発明の電子部品実装用積層フィルム及び電子部品実装用フィルムキャリアテープは、厚さ１５μｍ以下、２５℃における伸び率が５％以上であり、主として３μｍ以上の長径長さを有する柱状の銅結晶粒子からなる電解銅箔を導体層としている。かかる電解銅箔は、従来の低プロファイル電解銅箔と異なり、電解銅箔を形成する銅粒子が非常に大きいが、このように銅結晶粒子が大きな電解銅箔のＭ面はＳ面と同等またはＳ面よりも低い表面粗度（Ｒｚ）を有しているが、このようなＭ面を均質に粗化処理することによりポリイミド層との間に非常に高い密着性が発現し且つポリイミド層の透明度を高く維持することができる。【００４０】
このように絶縁フィルムであるポリイミド層の光透過率を高くすることができる結果、例えば、この電子部品実装用フィルムキャリアテープのポリイミド層面側から光を照射して、このポリイミド層を透過した後、半導体チップに反射して戻ってくる光をフィルムキャリアテープのポリイミド層面側に配置した検知装置で検知して、こうして検知された画像をパターン認識することにより、本発明のフィルムキャリアテープへの半導体チップの実装の位置決めを高い精度で行うことができる。従って、本発明の電子部品実装用フィルムキャリアテープには特別な位置決め手段を形成しなくとも、形成された配線パターン全体を用いて正確に半導体チップの位置決めを行うことができ、より高い精度で電子部品を実装することが可能になる。【００４１】
また、本発明では、電解銅箔のＭ面に実質的に無色透明なポリイミド層を設けて電子実装用積層フィルムとすることにより、実質的に無色透明なポリイミド層を有するものとなるので、ＣＣＤなどの撮像素子を直接実装しても、ポリイミド層を介しての撮像が可能なものとなる。【００４２】
なお、電解銅箔上にポリイミド層を設ける方法としては、ポリイミドフィルムを直接熱圧着したり、ポリイミドフィルムを熱可塑性樹脂や熱硬化性樹脂などの接着層を介して熱圧着したりして積層フィルムとしてもよいが、好ましくは電解銅箔の表面にポリイミド前駆体からなる層を形成し、この電解銅箔の表面でポリイミドの閉環反応を行ってポリイミド層を積層するのがよい。又は電解銅箔の表面にポリイミド溶液キャスティングする方法によってポリイミド層を設けてもよい。これらの方法によると、電解銅箔とポリイミド層との間に非常に高い密着性が発現し且つポリイミド層の高い透明性が維持される。【００４３】
また、非着色性が高く実質的に透明なポリイミドとしては、特開平５−３０１９５８号公報、特開平９−３２８５４５号公報、特開２００６−１９９９４５号公報などに記載されているものを用いることができる。【００４４】
本発明は、また、このような銅の粒子径の大きい電解銅箔を用いることにより、配線ピッチ幅が４０μｍを下回るような非常にファインピッチの配線パターンを形成することができると共に、このようにして形成された導体層自体が、非常に高い引張り強度および伸び率を有している。しかもこのような電解銅箔の表面を均質に粗化処理し、この粗化処理した電解銅箔の表面に、例えば、ポリイミド前駆体からなる層を形成してこの電解銅箔の表面でポリイミドの閉環反応を行ってポリイミド層を積層することにより、この電解銅箔とポリイミド層との間に非常に高い密着性が発現する。このような電解銅箔とポリイミド層とからなる基材フィルムを用いて電解銅箔を選択的にエッチングして形成された配線は、その配線自体の機械的強度および伸び率が高く、しかもポリイミド層との密着強度も高い。従って、配線ピッチ幅が４０μｍを下回るような非常にファインピッチのフレキシブルプリント配線基板を形成しても、このフレキシブルプリント配線基板に形成されている配線自体の機械的強度が高く、このフレキシブルプリント配線基板を折り曲げて使用するなど非常に過酷な条件下で使用したとしても、折り曲げ部などで配線パターンがポリイミド層から剥離することがなく、さらに、配線パターンが破断することがない。具体的には、上記のような電解銅箔で形成された配線パターンを有するフレキシブルプリント配線について屈曲半径０．８ｍｍ、屈曲角度±１３５度、屈曲速度１７５ｒｐｍ、印加荷重１００ｇｆ／１０ｍｍｗの条件で２５℃で測定した、少なくとも一部の配線パターンが断線に至るまでの耐折性が１００回以上であり、非常に高い耐折性を有している。【００４５】
以下、本発明の一実施形態に係る電子部品実装用積層フィルム及び電子部品実装用フィルムキャリアテープを実施例に基づいて説明する。【００４６】
図１には、一実施形態に係る電子部品実装用フィルムキャリアテープを、図２にはその電子部品実装用積層フィルムを示す。図１（ａ）、（ｂ）に示す本実施形態のＣＯＦフィルムキャリアテープ２０は、図２に示すように、電解銅箔からなる導体層１１とポリイミド層からなる絶縁層１２とを具備する電子部品実装用積層フィルム１０を用いて製造されたものである。なお、図３は塗布法による電子部品実装用積層フィルム１０の製造方法の一例を示すものである。【００４７】
図２に示す電子部品実装用積層フィルム１０は、詳細は後述する所定の電解銅箔からなる導体層１１上に（図３（ａ））、所定の無色透明ポリイミド層を形成するためのポリイミド前駆体やワニスを含むポリイミド前駆体樹脂組成物を塗布して塗布層１２ａを形成し（図３（ｂ））、溶剤を乾燥させて巻き取る。次に、酸素をパージしたキュア炉内で熱処理し、イミド化してポリイミド層からなる絶縁層１２としたものである（図３（ｃ））。【００４８】
一方、図１に示す電子部品実装用フィルムキャリアテープ２０は、積層フィルムを用いて製造されたＣＯＦフィルムキャリアテープであり、導体層１１をパターニングした配線パターン２１と、配線パターン２１の幅方向両側に設けられたスプロケットホール２２とを有する。また、配線パターン２１は、それぞれ、実装される電子部品の大きさにほぼ対応した大きさで、絶縁層１２の表面に連続的に設けられている。さらに、配線パターン２１上には、ソルダーレジスト材料塗布溶液をスクリーン印刷法にて塗布して形成したソルダーレジスト層２３を有する。なお、配線パターン２１の少なくともインナーリード２１ａに対応する領域には、電子部品の金バンプと金−錫共晶接合又は金−金熱圧着層接合できるメッキ層、例えば、錫メッキ、錫合金メッキ、金メッキ、金合金メッキ、あるいはこれに代わるメッキ層などが形成されている。【００４９】
このようにして製造された電子部品実装用フィルムキャリアテープ２０は、例えば、搬送されながらＩＣチップやプリント基板などの電子部品の実装工程に用いられ、ＣＯＦ実装される。【００５０】
図４は、電子部品として、ＣＣＤからなる撮像素子を実装した半導体装置３０の断面を示したものである。かかる半導体装置３０は、撮像素子４０の金バンプ４１とインナーリード２１ａとを密着させて配置し、絶縁層１２の裏面に加熱ツールを密着させて所定の温度で加熱しつつ所定の圧力を印加することにより、撮像素子４０の金バンプ４１とインナーリード２１ａとを接合したものである。【００５１】
ここで、本発明で使用する電解銅箔は、従来の銅結晶粒子が小さい低プロファイル電解銅箔とは異なり、粒子径の大きい柱状の銅結晶粒子が多数形成されており、しかもこの柱状の銅結晶粒子の中には３μｍ以上、好ましくは６μｍ以上の長径を有する銅結晶粒子が多数存在するものである。【００５２】
図５は、上記の電解銅箔を使用して形成されたインナーリード（ポリイミド層は溶解除去してある）の断面を銅結晶粒子が結晶ごとに明確になるように区分けして撮影した電子顕微鏡写真およびそのトレース図である。【００５３】
この図５に示すように、本発明で使用する電解銅箔の厚さはＴ０であり、この電解銅箔中には長径がＤ１，Ｄ２，Ｄ４，Ｄ５，Ｄ６，Ｄ７，Ｄ８，Ｄ９で表される柱状の銅結晶粒子が多数存在している。この柱状の銅結晶粒子の長径Ｄ１，Ｄ２，Ｄ４，Ｄ５，Ｄ６，Ｄ７，Ｄ８，Ｄ９は、電解銅箔の厚さＴ０と同等かＴ０よりも明らかに長く、従って本発明のフレキシブルプリント配線基板を形成する配線パターン中には、配線パターンの厚さよりも長い長径を有する柱状の銅結晶粒子が多数含有されている。【００５４】
本発明の電子部品実装用フィルムキャリアテープ２０の配線パターン２１には、この電解銅箔の厚さ（＝配線パターンの厚さ）Ｔ０と同等かＴ０よりも長い長径を有する柱状の結晶粒子が配線パターン２１の断面中に面積比率で通常は５０％以上含有されており、さらに７５％以上含有されていることが好ましい。【００５５】
従って、本発明で使用する電解銅箔中には長径が３μｍに満たない銅結晶粒子が断面比率で５０％以下の量、好ましくは２５％以下の量で含有されており、これらの長径が３μｍに満たない銅結晶粒子は、通常は長径が３μｍ以上である柱状の銅結晶粒子の間隙を埋めるように存在している。【００５６】
本発明で使用する電解銅箔は、上記のように、長径が３μｍ以上の柱状の銅結晶粒子を高い比率で含有するものであり、このような大きい柱状の銅結晶粒子を高い比率で含有することにより、この電解銅箔のＭ面の表面粗さ（Ｒｚ）は、非常に低く、通常は０．８μｍ以下、好ましくは０．１〜０．６μｍの範囲内にある。しかもこの電解銅箔のＭ面は非常に平滑であり、この電解銅箔の流れ方向（ＭＤ方向）に沿って、この電解銅箔の表面に入射角６０°で測定光を照射し、反射角６０°で跳ね返った光の強度を測定して光沢度〔Ｇａ（６０°）〕を測定すると、この電解銅箔の光沢度は６００〜７８０の値を示す。この電解銅箔のＭ面（析出面）の光沢度〔Ｇａ（６０°）〕の値は、電解銅箔のＳ面（電解銅箔を製造する際に用いるドラム型電極の表面に接触している面）よりも高い値を示すことも多く、非常に高い平滑性を示す。【００５７】
本発明で使用する電解銅箔が長径の柱状粒子を高い比率で含有するから、結合力の低い粒子界面が少なくなり、この電解銅箔は、高い引張強度を有している。本発明で使用する電解銅箔について、２５℃で測定した引張強度は通常は３３ｋｇｆ／ｍｍ２以上、好ましくは３５〜４０ｋｇｆ／ｍｍ２である。さらに１８０℃で６０分間加熱した後に測定した引張強度は通常は３０ｋｇｆ／ｍｍ２以上であり、好ましくは３３〜４０ｋｇｆ／ｍｍ２である。すなわち、本発明で使用する電解銅箔は、上述のように主として３μｍ以上の長径を有する柱状の銅結晶粒子からなるので、非常に高い引張強度を有する。【００５８】
また、この電解銅箔の２５℃における伸び率は５％以上、好ましくは１０〜１５％であり、さらに１８０℃で６０分間加熱した後の伸び率も通常は８％以上、好ましくは１０〜１５％である。すなわち、上述のように本発明で使用される電解銅箔を構成する銅結晶粒子は、長径が３μｍ以上である柱状の結晶粒径および形態を有しているので、常温において非常に高い伸び率が発現すると共に、高温に加熱した後の伸び率も非常に高い値を示す。【００５９】
このように本発明で使用する電解銅箔が、非常に高い伸び率および引張強度を有するのは、この電解銅箔を形成する銅の結晶粒子が柱状結晶であり、しかもその大部分が長径が３μｍ以上の大型の柱状結晶であるからである。【００６０】
上記のように本発明で使用する電解銅箔を形成する銅の粒子の形状が大型の柱状結晶であることから、引張強度および伸び率が高くなるので、この電解銅箔を用いて形成された配線パターンは、フレキシブルプリント配線基板を折り曲げて使用しても、折り曲げ部分等に形成された配線パターンがポリイミド層から剥離することがなく、また折り曲げ部分等で配線パターンが断線することがない。【００６１】
上記のような本発明で使用する電解銅箔は、例えば、ジアリルジメチルアンモニウムクロライドのような環状構造を有する４級アンモニウム塩ポリマーと、３−メルカプト−１−プロパンスルホン酸などの有機スルホン酸と、塩素イオンとを有する硫酸系銅電解液から銅を析出させることにより製造することができる。なお、この場合の環状構造を有する４級アンモニウム塩ポリマーの濃度は通常は１〜５０ｐｐｍの範囲内にあり、有機スルホン酸の濃度は通常は３〜５０ｐｐｍの範囲内にあり、塩素イオンの濃度は通常は５〜５０ｐｐｍの範囲内にある。また、この硫酸系銅電解液の銅濃度は通常は５０〜１２０ｇ／リットルの範囲内にあり、フリー硫酸濃度は、通常は６０〜２５０ｇ／リットルの範囲内にある。このような硫酸系銅電解液の液温を２０〜６０℃の範囲内、電流密度を通常は３０〜９０Ａ／ｄｍ２の範囲内に設定して、銅を析出させることにより本発明で使用する電解銅箔を製造することができる。上記のような組成を有する硫酸系銅電解液を用いて上記のような条件で銅を析出させると、析出銅の大部分が３μｍ以上の長径を有する柱状の銅結晶粒子となり、しかも析出終了面（析出面＝Ｍ面）の表面が非常に平滑になる。【００６２】
これに対して従来の低プロファイル電解銅箔は、銅を析出させる際に使用する銅電解液中に、銅と錯体を形成する添加剤を加えて、銅の析出粒子をできるだけ小さくして、製造される電解銅箔の表面を平滑にしているのであり、低プロファイル電解銅箔中には粒子径が小さいために銅結晶粒子の界面が多数存在することになるので、得られる銅箔の引張強度、伸び率などが本発明で使用する電解銅箔のように高くはなりにくい。また、銅箔の表面も非常に微細な粒子からなるために、銅箔表面の表面粗さは低くなるけれども光沢度〔Ｇａ（６０°）〕は通常は６００未満の値を示し、光沢度〔Ｇａ（６０°）〕が６００を超えることは通常はない。【００６３】
本発明では、上記のような電解銅箔とポリイミド層との積層体である基材フィルムを用いてフレキシブルプリント配線基板を製造するが、この積層の際には上記電解銅箔の表面にポリイミド層を形成する。本発明で使用する電解銅箔は、上述のようにＭ面の平滑性をＳ面と同等またはそれ以上に高くすることができることから、電解銅箔のＭ面あるいはＳ面のいずれの面にポリイミド層を形成しても良いが、通常はＭ面の表面にポリイミド層を形成する。電解銅箔のＭ面にポリイミド層を形成する場合、電解銅箔を表面処理した後にポリイミド層を形成することが好ましい。ここで表面処理の例としては、電解銅箔の例えばＭ面に、銅微細粒子を析出付着させる所謂やけメッキ処理および付着した銅微細粒子を固定するかぶせメッキ処理からなる粗化処理、防錆処理、並びに、カップリング剤処理などを挙げることができる。【００６４】
このうち粗化処理は、やけメッキ処理とかぶせメッキ処理とからなり、やけメッキ処理は、銅濃度が５〜２０ｇ／リットル程度、フリー硫酸濃度が５０〜２００ｇ／リットル程度の銅濃度の低いメッキ液を用い、添加剤として例えばα−ナフトキノン、デキストリン、膠、チオ尿素などを用いて、通常は、液温１５〜４０℃、電流密度１０〜５０Ａ／ｄｍ２の条件で電解銅箔のＭ面に銅の微細粒子を付着させる処理である。また、かぶせメッキ処理は、上記のようにして付着した銅の微細粒子を電解銅箔のＭ面に固定する処理であり、通常は銅濃度５０〜８０ｇ／リットル程度、フリー硫酸濃度５０〜１５０ｇ／リットル程度の銅メッキ液を用いて、液温４０〜５０℃、電流密度１０〜５０Ａ／ｄｍ２の条件で銅の微細粒子が付着した電解銅箔の析出面を銅メッキ層で覆う処理である。【００６５】
上記のように表面処理を行って上記電解銅箔の析出面の表面粗度（Ｒｚ）を５μｍ以下、好ましくは０．１〜３μｍの範囲内、さらに好ましくは０．１〜２μｍの範囲内に調整する。このように表面処理を行うことにより、電解銅箔とポリイミド層との密着性が高くなる。特に本発明の電子部品実装用フィルムキャリアテープを、フラットディスプレイパネルを駆動させる電子部品の実装に使用する場合には、本発明のフィルムキャリアテープを折り曲げて使用する必要があり、上記のように粗化処理をすることにより、形成された配線がポリイミド層から剥離することがなくなり、折り曲げ部分や接続端子付近で配線が破断するのを防止することができる。しかも上記のようにして均質に粗化処理を行うことにより、エッチング処理により露出したポリイミド層の表面に銅が残留することもない。【００６６】
一方、ポリイミド層からなる絶縁層１２は、上述したように、好適には、電解銅箔の析出面の表面に、ポリイミド前駆体を塗布して、このポリイミド前駆体を電解銅箔と共に加熱することにより、ポリイミド前駆体を電解銅箔表面で閉環して形成したものであるが、予めフィルム状にしたポリイミドフィルムを電解銅箔と積層することもできる。【００６７】
本発明において、ポリイミド層からなる絶縁層１２の厚さは、通常は１２．５〜７５μｍ、好ましくは２０〜７５μｍ、特に好ましくは２０〜５０μｍの範囲内にある。本来ポリイミド樹脂は光透過性の高い樹脂ではないが、上記のような厚さでポリイミド層を形成することにより、ポリイミド層の光線透過率が６７％を超え９５％の範囲内になるので、ＩＣチップや撮像素子等の電子部品の実装前に、本発明のフィルムキャリアテープのポリイミド面側から光を照射すると、配線の形成されていない部分を照射光が透過し、配線パターンの形成されている部分は照射光が透過せず、このフィルムキャリアテープを透過する透過光線をＣＣＤカメラ等の検知装置で認識し、配線パターンの位置と搭載しようとする半導体チップの位置などを認識することができ、位置決め精度が著しく向上して、フィルムキャリアテープの端子と撮像素子等の電子部品の電極とを正確に一括ボンディングすることができる。【００６８】
このようにしてフィルムキャリアテープのポリイミド面側からＣＣＤカメラ等の検知装置を用いてパターン認識をする場合には、ポリイミド層の光線透過率が、６７％を超え９５％以下、好ましくは７０〜９０％の範囲内になるようにポリイミド層の厚さを調整することが望ましい。【００６９】
また、このような光線透過率を有すると共に実質的に無色のポリイミド層を用いることにより、上述したように、実際に電子部品として撮像素子４０を受光面が絶縁層１２に相対向するように実装し、絶縁層１２を介して撮像するようにすることができる。【００７０】
通常のポリイミド層からなる絶縁層は、黄ばみを表すＹＩ値が７０〜１３０％であるが、上記のように撮像素子４０を実装する場合のポリイミド層からなる絶縁層１２は、黄ばみを表すＹＩ値が１５％以下とするのが好ましく、さらに１０％以下とするのが好ましい。なお、多少の色相であれば、撮像素子４０の受光面側にカラーフィルターなどを設けることにより、キャンセルすることもできる。また、撮像素子以外の受光素子以外に、発光素子を実装することもできる。
【実施例】
【００７１】
次に本発明の実施例を示して本発明をさらに詳細に説明するが、本発明はこれらによって限定されるものではない。
〔実施例１〕【００７２】
銅濃度８０ｇ／リットル、フリー硫酸濃度１４０ｇ／リットル、１，３−メルカプト−１−プロパンスルホン酸濃度４ｐｐｍ、ジアリルジメチルアンモニウムクロライド（センカ（株）製、商品名：ユニセンスＦＰＡ１００Ｌ）３ｐｐｍ、塩素濃度１０ｐｐｍの硫酸系銅電解液を用いて、液温５０℃、電流密度６０Ａ／ｄｍ２の条件で厚さ１２μｍの電解銅箔を製造した。この電解銅箔のＳ面の表面粗度（Ｒｚ）は１．２μｍ、Ｍ面の表面粗度は０．６μｍ、Ｍ面の光沢度〔Ｇｓ（６０°）〕は６５０である。【００７３】
この電解銅箔のＭ面にやけメッキ処理、かぶせメッキ処理からなる粗化処理を行って、Ｍ面の表面粗度（Ｒｚ）を１．５μｍに調節した。こうして粗化処理された電解銅箔のマット面に１，２，４，５−シクロヘキサンテトラカルボン酸二無水物とジアミノジフェニルエーテルから調製したポリイミド樹脂溶液を塗布してポリイミド層を形成した。こうして得られたポリイミド層の厚さが４０μｍであり、得られた積層フィルムは、電解銅箔の厚さが１２μｍ、ポリイミド層の厚さが４０μｍの二層積層体である。なお、ここで使用した粗化処理前の電解銅箔について、常法に従って、２５℃で測定した伸び率は８％であり、１８０℃で６０分間保持した後測定した伸び率は１２％であり、非常に柔軟性に富んだ電解銅箔であった。また、この電解銅箔について、常法に従って２５℃で測定した引張強度は３９ｋｇｆ／ｍｍ２であり、１８０℃で６０分間保持した後に測定した引張強度は３５ｋｇｆ／ｍｍ２であった。【００７４】
このような積層フィルムを用い、電解銅箔面側にフォトレジストを塗布して乾燥した後、露光、現像、エッチング、フォトレジスト除去及びメッキをおこなうことにより、図１に示すような電子部品実装用フィルムキャリアテープ２０を製造した。【００７５】
ここで、インナーリードの領域のポリイミドを溶解除去して電解銅箔からなるインナーリードを取り出し、その断面を電子顕微鏡で観察した。この電子顕微鏡写真が図５に示したものであり、この電子顕微鏡写真をトレースした図も図５に示す。【００７６】
図５に示すように、このインナーリードの厚さＴ０は８μｍであり、図５のトレースした図面においてＤ１〜Ｄ８は、明らかにこのインナーリードの厚さＴ０＝８μｍよりも長い長径を有する銅の柱状結晶であった。この断面における８μｍを超える柱状の銅結晶の占有面積は６０％であった。【００７７】
また、上記のようにして製造した電子部品実装用フィルムキャリアテープにおいて、ＣＣＤ素子の受光面に対向する領域の電解銅箔を除去したポリイミド層には、使用する電解銅箔のＭ面の表面状態がほぼ転写されており、ポリイミド層の表面粗度（Ｒｚ）が０．５μｍであった。【００７８】
また、かかるポリイミド層の光線透過率が８０％であり、ＹＩ値が６％であった。【００７９】
かかる電子部品実装用フィルムキャリアテープを用いると、ＴＡＢボンダーにおいて、この電子部品実装用フィルムキャリアテープのポリイミド面側に光源を配置し、ポリイミド面側に位置決め用ＣＣＤカメラを配置して、このフィルムキャリアテープを透過する光を検知して、半導体チップとフィルムキャリアテープとの位置決めを行うことができた。ここで、光透過率は、吸光光度計を用いて測定されたものである、すなわち、導体をエッチングした絶縁層（ポリイミド層）を適当な大きさに切り出して光度計に光源に対して垂直になるようにセットして測定する。また、かかる光透過率は、ＩＣチップなどの実装時に画像処理する際に使用する光源の波長の領域で有していればよいが、本発明のポリイミド層は可視領域、例えば波長４００〜８００ｎｍ程度の領域で透明である。【００８０】
さらに、かかる電子部品実装用フィルムキャリアテープのインナーリード上に電子部品として受光面がポリイミド層に相対向するＣＣＤ撮像素子を一括ボンディングで実装し、半導体装置を製造した（図４参照）。そして、かかるＣＣＤ撮像素子でポリイミド層を介して撮影したところ、実際の色合いとほぼ同一の画像を得ることができた。【００８１】
さらに、本実施例の電子部品実装用フィルムキャリアテープを、耐折性試験装置である市販のＭＩＴ試験機を用いて、１００ｇｆ／１０ｍｍｗの荷重をかけて屈曲角度±１３５度、屈曲半径０．８ｍｍ、屈曲速度１７５ｒｐｍの条件で２５℃で配線抵抗変化を測定したところ、１３０回で断線した。【００８２】
図５に示すように本発明の電子部品実装用フィルムキャリアテープに形成されている配線パターンの断面の銅粒子は、従来のプリント配線基板を形成するのに適しているとされて広範囲に使用されている図６に示す電解銅箔を構成する銅粒子と比較すると非常に形状が大きく、しかもこうした粒子径の大きい柱状の銅粒子が配線パターンの中に多数存在してこれらは配線パターンの中で他の柱状銅粒子と共同して略矩形の配線パターンに非常に優れた耐折性、伸び率などの優れた特性を付与しているものと考えられる。【００８３】
これに対して、従来のように析出粒子径を小さくして、こうした小さい銅粒子が密に詰まった銅箔を使用したのでは、例えば図６に示すように、リード自体が小さい銅結晶の集合となり、銅粒子の粒界の数が多いだけ、こうした境界からエッチング液が浸入し易くなるので、配線パターンをエッチングにより形成している間にも、既にエッチングされた部分のサイドエッチングが進行して、矩形の配線パターンは形成されにくく、その断面形状が台形の配線パターンが形成されやすい。【００８４】
このように本発明の実施例１で形成されたフレキシブルプリント配線基板は、配線パターンを形成する銅の結晶粒子の大部分を柱状結晶とし、しかもこの柱状結晶の長径が３μｍ以上とすることにより、配線ピッチ幅（Ｐ）が４０μｍ未満であっても断面略矩形の配線パターンを形成することができ、さらに長径の銅の柱状粒子を含有することにより、形成された配線パターン自体が非常に優れた耐折性などの機械的特性を示すようになる。【００８５】
〔比較例１〕
電解銅箔として、超低粗度電解銅箔（三井金属鉱業（株）製）を用いて、この電解銅箔のＳ面に実施例と同様なポリイミド前駆体ワニスを塗布して加熱し、二層積層体を製作した。【００８６】
この電解銅箔の２５℃で測定した伸び率は４％、引張強度は３３ｋｇｆ／ｍｍ２、Ｓ面の表面粗度（Ｒｚ）は１．０μｍ、光沢度〔Ｇｓ（６０°）〕は３７０であった。【００８７】
この電解銅箔を使用した以外は実施例１と同様にして配線パターンを形成し、得られた配線パターンのリード部分に０．５μｍの無電解スズメッキ層を形成した。【００８８】
このインナーリードの厚さは８μｍであり、断面観察すると、このインナーリードは、ほぼ１００％の粒径が３μｍ未満の銅の粒状結晶で形成されていた。【００８９】
上記のようにして製造した電子部品実装用フィルムキャリアテープにおいて、配線パターン間で配線パターンが形成されていない部分のポリイミド層の表面の表面粗度（Ｒｚ）は１．０μｍであり、こうして配線パターンが形成されていない部分の光線透過率は６５％であった。【００９０】
上記のようにして製造したフレキシブルプリント配線基板について、ＭＩＴ試験機を用いて耐折性試験を行ったところ、６０回で断線した。【００９１】
〔比較例２〕
実施例と同様な電解銅箔を用い、２′−メチル−４，４′−ジアミノベンズアニリドとと４，４′−ジアミノジフェニルエーテルをジメチルアセトアミドに溶解した後、１０℃に冷却し、ピロメリット酸二無水物を徐々に加えて反応させ、このポリイミド前駆体樹脂ワニス（ポリアミック酸）を塗布して加熱し、二層積層体を製作した。【００９２】
上記のようにして製造した電子部品実装用フィルムキャリアテープにおいて、配線パターン間で配線パターンが形成されていない部分のポリイミド層の表面の表面粗度（Ｒｚ）は０．５μｍであり、こうして配線パターンが形成されていない部分の光線透過率は８０％であったが、ＹＩ値が８５％であった。【００９３】
また、かかる電子部品実装用フィルムキャリアテープのインナーリード上に電子部品として受光面がポリイミド層に相対向するＣＣＤ撮像素子を実装し、半導体装置を製造した（図４参照）。そして、かかるＣＣＤ撮像素子でポリイミド層を介して撮影したところ、映像が茶色がかっていた。【００９４】
〔比較例３〕
電解銅箔と無色透明なエポキシ樹脂フィルムとからなる積層体を用いて電子部品実装用フィルムキャリアテープを製造し、ＣＣＤ撮像素子を実装したところ、実装時の熱によりボンディング部が変形し、実用に供することができなかった。
【図１】
2008149772.tif 000003
【図２】
2008149772.tif 000004
【図３】
2008149772.tif 000005
【図４】
2008149772.tif 000006
【図５】
2008149772.tif 000007
【図６】
2008149772.tif 000008
【国際調査報告】
2008149772.tif 000009
2008149772.tif 000010
2008149772.tif 000011
2008149772.tif 000012